ЧЕРЕПИЧНАЯ ГЛАЗУРЬ
TILE GLASE

Изобретение относится к промышленности строительных материалов и касается составов глазурей для нанесения на керамическую черепицу.
Известна черепичная глазурь, содержащая, вес.ч.: глина 45; кварцевый песок 6,7; мел 2,5; свинцовый глет 40, окись железа 9,7; пиролюзит 7,5 [1]. Такая глазурь не является экологически безопасной, поскольку содержит токсичный компонент - свинцовый глет.
Задача изобретения состоит в получении экологически безопасной черепичной глазури.
Технический результат достигается тем, что черепичная глазурь, включающая глину, кварцевый, песок, пиролюзит, дополнительно содержит плавиковый шпат при следующем соотношении компонентов, мас.%: глина 3-5; кварцевый песок 80-90, пиролюзит 0,1-10, плавиковый шпат 5-7.
Глазурь получают следующим образом.
Подготавливают и дозируют компоненты, например, согласно любому выбранному составу:
1) глина 3; кварцевый песок 80; пиролюзит 10; плавиковый шпат 7;
2) глина 4; кварцевый песок 90; пиролюзит 0,1; плавиковый шпат 5,9;
3) глина 5; кварцевый песок 89; пиролюзит 1; плавиковый шпат 5.
Компоненты дозируют в требуемых количествах. Кварцевый песок размалывают до прохождения через сетку 0056. Глину и плавиковый шпат подвергают помолу до полного прохождения через сетку 008. Компоненты (глину, кварцевый песок, пиролюзит и плавиковый шпат) смешивают и подготавливают глазурную суспензию с влажностью 45-57%. Суспензию наносят в виде тонкого слоя на поверхность обожженной черепицы, подсушивают слой на воздухе и оплавляют с применением плазмы.
Черепичная глазурь образует экологически безопасное защитно-декоративное стекловидное покрытие.
Источники информации
1. Гехт Г. Керамика / Пер. с нем. - Л.-М.: Главная редакция химической литературы, 1938. - С.177.